(57)【特許請求の範囲】
【請求項１】
（ｉ）第二級炭素および第三級炭素の少なくとも１つを主ポリマー鎖に導入する第１モノマー少なくとも３０重量％および（ｉｉ）少なくとも１種の他のモノマー０〜７０重量％から誘導される主ポリマー鎖を有し、
エチレン／プロピレンコポリマー、
エチレン／プロピレン／非共役ジエンターポリマー、
エチレン／酢酸ビニルコポリマー、
不飽和ニトリル／共役ジエンコポリマー、
水素化不飽和ニトリル／共役ジエンコポリマー、
不飽和ニトリル／共役ジエン／エチレン性不飽和モノマーターポリマー、
水素化不飽和ニトリル／共役ジエン／エチレン性不飽和モノマーターポリマー、
ポリイソプレン、
天然ゴム、
ポリブタジエン
およびそれらの混合物
からなる群から選択されるポリマー、
該ポリマー１００重量部につき２．５〜７．５重量部の、元素の周期律表（ＩＵＰＡＣ１９８５に従う）の１族から選択される金属を含んでなる強塩基と炭酸、エチレンジアミンテトラ酢酸、リン酸およびそれらの混合物からなる群から選択される弱酸の塩、ならびに
パーオキシド化合物を含む加硫系
を含んでなるポリマー組成物。
【請求項２】
（ｉ）請求項１に記載のポリマー組成物を加硫して、ポリマー加硫物を製造する工程を含んでなるポリマー加硫物の製造方法。
【請求項３】
（Ａ）（ｉ）第二級炭素および第三級炭素の少なくとも１つを主ポリマー鎖に導入する第１モノマー少なくとも３０重量％および（ｉｉ）少なくとも１種の他のモノマー０〜７０重量％から誘導される主ポリマー鎖を有し、
エチレン／プロピレンコポリマー、
エチレン／プロピレン／非共役ジエンターポリマー、
エチレン／酢酸ビニルコポリマー、
不飽和ニトリル／共役ジエンコポリマー、
水素化不飽和ニトリル／共役ジエンコポリマー、
不飽和ニトリル／共役ジエン／エチレン性不飽和モノマーターポリマー、
水素化不飽和ニトリル／共役ジエン／エチレン性不飽和モノマーターポリマー、
ポリイソプレン、
天然ゴム、
ポリブタジエン
およびそれらの混合物
からなる群から選択されるポリマーと（Ｂ）該ポリマー１００重量部につき２．５〜７．５重量部の、元素の周期律表（ＩＵＰＡＣ１９８５に従う）の１族から選択される金属を含んでなる強塩基と炭酸、エチレンジアミンテトラ酢酸、リン酸およびそれらの混合物からなる群から選択される弱酸の塩を混合して、ポリマー組成物を供給する工程およびポリマー組成物を加硫する工程を含んでなるポリマー組成物の耐熱空気老化性を向上させる方法。
【発明の詳細な説明】
【０００１】
【発明の属する技術分野】
本発明は、改良されたポリマー組成物およびその加硫物の製造方法に関する。特に、１つの態様において、本発明は、向上された耐熱空気老化性を有するゴム組成物に関する。さらに他の態様において、本発明は、ポリマー加硫物の耐熱空気老化性を向上させる方法に関する。
【０００２】
【従来の技術】
ポリマーから得られる加硫物に対する酸化条件の影響は、特に加硫物が長時間高温に曝露される用途において、古くから問題になっている。さまざまなアプローチが、この問題を解決するためにこの技術分野で行われている。
【０００３】
少なくとも１つの炭素−水素結合を含む繰り返し単位（すなわち、第二級または第三級炭素を有する繰り返し単位）を有するポリマー主鎖を与えるモノマーからなるポリマーを含んでなる組成物において、ラジカル機構によって開始される熱酸化作用が、酸化老化の間に組成物の有用な性質を劣化させるのに非常に関連していることが知られている。例えば、以下参照：
１．S.Bhattacharjee, A.K. Bhowmick および B.N. Avasthi著:“Degradation of Hydrogenated Nitrile Rubber”; Polymer Degradation and Stability, 31, 71-87 (1991);および
２．K.C. Smith および B.S. Tripathy著:“HNBR and Long Term Serviceability in Modern Automotive Lubricants”;Rubber World, 217(5), 28-45(1998)
【０００４】
炭素−水素結合での酸化分解工程の間、とりわけ過酸化水素、アルコール、ケト、アルデヒドおよびカルボン酸官能基が、主ポリマー鎖（「ポリマー主鎖」とも呼ばれる）に導入される。このことは、しばしば、ポリマー鎖の切断または架橋反応を起こし、引張強さ、硬度、静的および動的剛性、破断点伸び、圧縮永久歪などのような組成物の有用な性質を変化および劣化させる。
【０００５】
上記のような熱酸化反応は、自触媒連鎖反応であり、反応性ラジカルが、反応カスケードにおいて再生される。この技術分野において、物質（しばしば酸化防止剤と呼ばれる）をポリマー組成物に添加し、ポリマー酸化工程において生成されるラジカルまたは反応性中間体（例えば、過酸化水素）の分解を促進し、これによって、組成物の酸化的熱老化耐性を向上させることは既知である。
【０００６】
有用な酸化防止剤の非限定的な例は、ヒンダードフェノール、ｐ−フェニレンジアミン誘導体、キノリン誘導体およびそれらの混合物からなる群から選択されうる。ホスフィット、ジチオホスフェート、ジチオカルバメートおよびメルカプトイミダゾール誘導体も、酸化防止剤として一般に使用される。これらの物質は、しばしば水素原子を他のラジカルに供与し、ポリマー酸化工程の間、これらの物質は、
（ｉ）未反応ラジカルに転化される；
（ｉｉ）ラジカル生成を導く特定の反応を阻止する（例えば、重金属トラップ）；および／または
（ｉｉｉ）非ラジカル反応生成物を生成する反応中間体の反応に有利である（例えば、過酸化水素分解剤）。
【０００７】
多くの場合、所望の性質を達成するために、ゴム組成物は、硫黄、硫黄供与体化合物および／または過酸化物系からなる群から通常選択される架橋剤によって硬化される。技術分野において、酸化防止剤に対する硬化剤による干渉がしばしば主な問題であることが知られている。酸化防止剤の硬化剤との反応が、組成物の所望状態の硬化をかなり劣化させることがある。硬化剤が加硫の間にラジカルを生成する場合に、硬化の間の組成物中の酸化防止剤の完全なまたは部分的な消耗が起こることがある。
【０００８】
【発明が解決しようとする課題】
したがって、硬化剤への有害な干渉なしに、重要なことには、加硫段階における化学反応による酸化防止剤活性の部分的なまたは完全的な損失なしに、所望の酸化熱老化耐性を与えるように酸化防止剤系を改良する必要性が、この技術分野において存在している。
【０００９】
本発明の目的は、従来技術の欠点を少なくとも１つ克服するまたは減らすことである。
本発明の他の目的は、新規なポリマー組成物を提供することである。
本発明のさらに他の目的は、新規なポリマー加硫物の製造方法を提供することである。
本発明のさらに他の目的は、ポリマー加硫物の耐熱空気老化性を向上させる新規な方法を提供することである。
【００１０】
【課題を解決するための手段】
したがって、１つの態様において、本発明は、
（ｉ）第二級炭素および第三級炭素の少なくとも１つを主ポリマー鎖に導入する第１モノマー少なくとも３０重量％および（ｉｉ）少なくとも１種の他のモノマー０〜７０重量％から誘導される主ポリマー鎖を有し、
エチレン／プロピレンコポリマー、
エチレン／プロピレン／非共役ジエンターポリマー、
エチレン／酢酸ビニルコポリマー、
不飽和ニトリル／共役ジエンコポリマー、
水素化不飽和ニトリル／共役ジエンコポリマー、
不飽和ニトリル／共役ジエン／エチレン性不飽和モノマーターポリマー、
水素化不飽和ニトリル／共役ジエン／エチレン性不飽和モノマーターポリマー、
ポリイソプレン、
天然ゴム、
ポリブタジエン
およびそれらの混合物
からなる群から選択されるポリマー、
該ポリマー１００重量部につき２．５〜７．５重量部の、元素の周期律表（ＩＵＰＡＣ１９８５に従う）の１族から選択される金属を含んでなる強塩基と炭酸、エチレンジアミンテトラ酢酸、リン酸およびそれらの混合物からなる群から選択される弱酸の塩、ならびに
パーオキシド化合物を含む加硫系
を含んでなるポリマー組成物を提供する。
【００１１】
さらなる態様において、本発明は、
（Ａ）（ｉ）第二級炭素および第三級炭素の少なくとも１つを主ポリマー鎖に導入する第１モノマー少なくとも３０重量％および（ｉｉ）少なくとも１種の他のモノマー０〜７０重量％から誘導される主ポリマー鎖を有し、
エチレン／プロピレンコポリマー、
エチレン／プロピレン／非共役ジエンターポリマー、
エチレン／酢酸ビニルコポリマー、
不飽和ニトリル／共役ジエンコポリマー、
水素化不飽和ニトリル／共役ジエンコポリマー、
不飽和ニトリル／共役ジエン／エチレン性不飽和モノマーターポリマー、
水素化不飽和ニトリル／共役ジエン／エチレン性不飽和モノマーターポリマー、
ポリイソプレン、
天然ゴム、
ポリブタジエン
およびそれらの混合物
からなる群から選択されるポリマーと（Ｂ）該ポリマー１００重量部につき２．５〜７．５重量部の、元素の周期律表（ＩＵＰＡＣ１９８５に従う）の１族から選択される金属を含んでなる強塩基と炭酸、エチレンジアミンテトラ酢酸、リン酸およびそれらの混合物からなる群から選択される弱酸の塩を混合する工程およびポリマー組成物を加硫する工程からなるポリマーの耐熱空気老化性を向上させる方法を提供する。
【００１２】
すなわち、特定の添加剤をポリマー組成物に組み込むことによって、組成物の酸化熱老化耐性の驚くべきかつ予想外の向上が得られ、ポリマー組成物を硬化させるために使用される加硫剤への有害な作用を回避するかまたは弱めることが見出された。その特定の添加剤は、強塩基と弱酸の塩であり、その塩は、元素の周期律表（ＩＵＰＡＣ１９８５に従う）１族から選択される金属を含んでなる。
【００１３】
本発明のポリマー組成物は、向上した物理的性質を有する加硫物を製造するのに有用である。特に、本発明のポリマー組成物から製造される加硫物は、次の性質の１つまたはそれ以上の向上（すなわち、添加剤なしで製造される加硫物との比較）によって特徴づけられ得る：
熱空気老化；
熱媒液老化；
老化圧縮永久歪；
老化動的弾性率（ＥＮ）；
老化動的粘弾性率（ＥＯ）；
老化静的弾性率；および
老化低温特性。
【００１４】
さらに、本発明のポリマー組成物から製造される加硫物は、向上した耐熱空気老化性を有する。このことによって、ポリマー劣化を遅らせ、併せて１またはそれ以上の上記の他の性質を向上させうる。
【００１５】
本発明の態様は、添付図面を参照して説明するが、図は、本発明のポリマー加硫物と通常のポリマー加硫物の耐熱空気老化性を比較して示している。
【００１６】
本発明のポリマー組成物は２種の成分を含んでなる。
本発明のポリマー組成物の第１成分は、（ｉ）第二級炭素および第三級炭素の少なくとも１つを主ポリマー鎖に導入する第１モノマー少なくとも３０重量％および（ｉｉ）少なくとも１種の他のモノマー０〜７０重量％から誘導される主ポリマー鎖を有し、
エチレン／プロピレンコポリマー、
エチレン／プロピレン／非共役ジエンターポリマー、
エチレン／酢酸ビニルコポリマー、
不飽和ニトリル／共役ジエンコポリマー、
水素化不飽和ニトリル／共役ジエンコポリマー、
不飽和ニトリル／共役ジエン／エチレン性不飽和モノマーターポリマー、
水素化不飽和ニトリル／共役ジエン／エチレン性不飽和モノマーターポリマー、
ポリイソプレン、
天然ゴム、
ポリブタジエン
およびそれらの混合物
からなる群から選択されるポリマーである。
【００１７】
この明細書で使用する場合、用語「ポリマー」は、広い意味を持つように意図され、第二級または第三級炭素の少なくとも１つを含んでなる主ポリマー鎖を有するポリマーを含む意味で用いられる。当業者なら、第二級炭素は、結合した水素原子を２つ有する炭素原子であり、第三級炭素は、結合した水素原子を１つ有する炭素原子であると理解できるであろう。ポリマーは、ホモポリマー、コポリマー、ターポリマーなどであってよい。混合物中の少なくとも１種のポリマーが上記のポリマー主鎖特性を有するならば、ポリマー混合物を使用することも可能である。
【００１８】
本発明での使用に適しているポリマーは、少なくとも１つのエチレン性不飽和結合を有し、この不飽和により重合できるモノマーのエラストマー（例えば、炭化水素ゴム）、グラフトポリマーまたはブロックポリマーであってよい。
【００２０】
本発明のポリマー組成物において使用されるポリマーはエラストマーであり、その具体例は、
エチレン／プロピレンコポリマー、
エチレン／プロピレン／非共役ジエンターポリマー、
エチレン／酢酸ビニルコポリマー、
不飽和ニトリル／共役ジエンコポリマー、
水素化不飽和ニトリル／共役ジエンコポリマー、
不飽和ニトリル／共役ジエン／エチレン性不飽和モノマーターポリマー、
水素化不飽和ニトリル／共役ジエン／エチレン性不飽和モノマーターポリマー、
スチレン／共役ジエンコポリマー、
水素化スチレン／共役ジエンコポリマー、
ポリイソプレン、
天然ゴム、
ポリブタジエン
およびそれらの混合物
からなる群から選択されるポリマーである。
【００２１】
これらのエラストマーは、この技術分野において周知であり、容易に入手でき、または当業者によって製造されうる。
上記のエラストマーは、主にポリマー寿命を長くするためにポリマー製造工程の間に添加される酸化防止剤を少量（典型的には０．５重量部未満）含有しうることはこの技術分野において知られている。
【００２２】
第２成分は、元素の周期律表（ＩＵＰＡＣ１９８５に従う）の１族から選択される金属を含んでなる強塩基と弱酸の塩である。
上記の塩を製造するために有用な弱酸の非限定的な例は、炭酸、Ｃ1−Ｃ50脂肪酸、エチレンジアミンテトラ酢酸、リン酸およびそれらの混合物からなる群から選択されうる。本発明のポリマー組成物に使用される好ましい塩は、炭酸ナトリウム、炭酸カリウム、ステアリン酸ナトリウム、ステアリン酸カリウムおよびそれらの混合物からなる群から選択されうる。本発明のポリマー組成物に使用される最も好ましい塩は、炭酸ナトリウムである。好ましくは、塩は、ポリマー組成物中に０．５〜５０重量部、好ましくは１〜２０重量部、最も好ましくは２．５〜７．５重量部の範囲で存在する。
【００２３】
場合により、本発明のポリマー組成物は、さらにカルボジイミド、ポリカルボジイミドまたはそれらの混合物を含んでなる。好ましいカルボジイミドは、商品名Rhenogram(登録商標）P50およびStabaxol（登録商標）Pで市販されている。この成分は、本発明のポリマー組成物中に０〜１５重量部、好ましくは０〜１０重量部、さらに好ましくは０〜２重量部で使用されうる。
【００２４】
好ましくは、本発明のポリマー組成物は、さらに加硫系を含んでなる。加硫系の選択および量は、多くの因子、例えばポリマー成分の選択、加硫物の意図される用途などに依存する。
好ましくは、加硫系は、硫黄、硫黄供与体硬化剤およびパーオキシド化合物からなる群から選択される。
有用な硫黄供与体硬化剤の非限定的な例は、チウラム化合物（例えば、テトラメチルチウラムジスルフィド、テトラエチルチウラムジスルフィド、テトラメチルチウラムモノスルフィドなど）およびモルホリン化合物（例えば、モルホリンジスルフィドなど）からなる群から選択されうる。さらに、ジチオビス（カプロラクタム）を硫黄供与体硬化系で使用することも可能である。硫黄または硫黄供与化合物の有用な量は、好ましくは０．１〜５重量部である。
【００２５】
技術分野において既知のように、加硫系が、硫黄または硫黄供与体硬化剤である場合に、加硫促進剤を含むことが一般的である。有用な加硫促進剤の非限定的な例は、チアゾール化合物（例えば、２−メルカプトベンゾチアゾール（ＭＢＴ）、ジチオビスメルカプトベンゾチアゾール（ＭＢＴＳ）など）、スルフェンアミド化合物（例えば、Ｎ−シクロヘキシル−２−ベンゾチアジルスルフェンアミドなど）、ジチオカルバメート（例えば、ジブチルカルバミン酸亜鉛）およびそれらの混合物である。そのような加硫促進剤は、好ましくは０．５〜５重量部の量で使用される。さらに、金属酸化物、例えば酸化亜鉛、酸化マグネシウムなど、ならびに酸、例えばステアリン酸、硬化活性剤を加硫系で使用することも既知である。
【００２６】
上記のように、加硫系は、パーオキシド化合物、好ましくは有機パーオキシドを含んでなる。有用な有機パーオキシドの非限定的な例は、ジクミルパーオキシド、ベンゾイルパーオキシド、２，５−ジメチル−２，５−ジ（ｔ−ブチルパーオキシ）−ヘキサン、２，２’−ビス（tert-ブチルパーオキシジイソプロピルベンゼン、t-ブチルパーオキシベンゾエートなどからなる群から選択されうる。他の有用なパーオキシド化合物は、当業者には直ちに明らかであろう。有機パーオキシドは、０．５〜１５重量部、好ましくは２〜８重量部の範囲で使用される。
【００２７】
加硫系が有機パーオキシドを含んでなる場合、共加硫剤も含ませることが知られている。好ましくは、共加硫剤が、多官能モノマーとして作用する。適したそのような共加硫剤の非限定的な例は、トリアリルシアヌレート、トリアリルイソシアヌレート、トリメチロールプロパントリメタクリレート、エチレンジメタクリレート、トルイレンビスマレイミドなどからなる群から選択されうる。好ましくは、共加硫剤は、１〜１０重量部の量で使用されうる。
【００２８】
好ましくは、本発明のポリマー組成物は、充填剤を含んでなる。充填剤の種類は特に制限されず、適した充填剤の選択は、当業者の裁量範囲内である。適した充填剤の非限定的な例は、カーボンブラック（例えば、ＦＥＦ、ＭＴ、ＧＰＦおよびＳＲＦ）、クレー、二酸化チタン、シリカ充填剤（不飽和シランを有するまたは有さない）、炭酸カルシウム、タルク（ケイ酸マグネシウム）などである。充填剤の量は通常どおりである。好ましくは、充填剤は、ポリマー１００重量部につき２０〜２００重量部の量で、さらに好ましくは、２０〜１００重量部の量で、最も好ましくは、４０〜８０重量部の量で存在する。
【００２９】
本発明の方法において、ポリマー、充填剤（上記のように、充填剤の使用は任意である）、添加剤および加硫系を、技術分野で既知の常套手段で混合しうる。例えば、このポリマー組成物を、ゴム用２本ロール機または密閉式ミキサーで混合しうる。
したがって、ポリマー組成物を、常套手段で混合し、混合の間の温度は、技術分野で既知のように保持される。
【００３０】
本発明の方法において、この技術分野で周知の一般的な方法を使用してポリマー組成物を加熱して、加硫物を形成することが好ましい。好ましくは、ポリマー組成物は、１３０〜２００℃、好ましくは１４０〜１９０℃、さらに好ましくは１５０〜１８０℃の温度に加熱されうる。
【００３１】
好ましくは、加熱は、１分〜１５時間、好ましくは５分〜３０分間行われる。この技術分野において周知である後硬化のさまざまな方法が、加硫工程を終了させるために使用されうる。
【００３２】
多くの場合、本発明のポリマー組成物は、さらに酸化防止剤を含んでなる。有用な酸化防止剤化合物の非限定的な例は、アルコキシル化ジフェニルアミン（例えば、スチレン化ジフェニルアミンなど）、キノリンタイプ安定剤（例えば、２，２，４−トリメチル−１，２−ジヒドロキノリンポリマーなど）、メルカプトベンゾイミダゾール（例えば、メチルメルカプトベンズイミダゾールの亜鉛塩）などからなる群から選択されうる。硫黄含有加硫系とともに、フェニレンジアミン誘導体（例えば、Ｎ−フェニル−Ｎ’−イソプロピル−ｐ−フェニレンジアミンなど）、ならびに立体障害フェノール（例えば、ブチル化ヒドロキシトルエンなど）も使用できる。使用される酸化防止剤の量は、当業者の裁量範囲内である。
【００３３】
他の一般的な配合成分も、常套手段でコポリマーと混合して含まれうる。そのような他の配合成分は、一般的な目的に使用されるものであり、技術分野の周知の量の活性剤（例えば、酸化亜鉛および酸化マグネシウム）、ステアリン酸、可塑剤、加工助剤、促進剤および遅延剤である。
【００３４】
ポリマー組成物から加硫物を製造する際、加硫物を成形して、例えばポリエステル繊維、ナイロン繊維、アラミド繊維、ガラス繊維、炭素繊維、鋼線または織物などとの複合体とすることができ、それによって所望のゴム複合体生成物が得られる。
【００３５】
本発明の態様は、以下の実施例により説明されるが、実施例は、例示の目的だけであって、本発明の範囲を限定するものではない。特記しないかぎり、実施例に記載の部はすべて、重量部である。
【００３６】
さらに、実施例において、使用される物質は次のとおりである：
Therban（登録商標）A3907：水素化ニトリル／ブタジエンポリマー（Bayer Inc.から市販）；
Therban（登録商標）A3407：水素化ニトリル／ブタジエンポリマー（Bayer Inc.から市販）；
Therban（登録商標）VPKA8798：水素化アクリロニトリル／ブタジエン／不飽和カルボン酸エステルターポリマー（Bayer Inc.から市販）；
Buna（登録商標）EP T2070：エチレン／プロピレンコポリマー（Bayer Inc.から市販）；
Buna（登録商標）EP T6850：エチレン／プロピレン／５−エチリデン−２−ノルボルネンターポリマー（Bayer Inc.から市販）；
Levapren（登録商標）Lev 500HV：エチレン酢酸ビニルコポリマー（Bayer Inc.から市販）；
天然ゴム（淡色クレープ）；
Dynamar（登録商標）RC5251Q：炭酸ナトリウム（Dyneonから市販）；
Rhenogran（登録商標）P50：ポリカルボジイミド（Rhein Chemie Corporationから市販）
Maglite（登録商標）D:酸化マグネシウム、活性剤（CP Hallから市販）
ステアリン酸、Emersol（登録商標）132F：分散剤；
酸化亜鉛：活性剤；
カーボンブラック、N660 Sterling-V：充填剤
Armeen（登録商標）18D：１−オクタデカンアミン（Akzo Nobel Chemicalsから市販）；
Naugard（登録商標）445：酸化防止剤（UniRoyal Chemicalsから市販）；
Vulkanox（登録商標）OCD/SG：分解防止剤（Bayer Inc.から市販）；
Vulkanox（登録商標）ZMB-2/C5：分解防止剤（Bayer Inc.から市販）；
Sunpar（登録商標）2280：パラフィン油（Sun Refiningから市販）；
Plasthall TOTM：可塑剤（CP Hallから市販）；
Diak#7：トリアリルイソシアヌレート、架橋活性剤（E.I. DuPontから市販）；および
Vulcup（登録商標）40KE：２，２’−ビス（tert-ブチルパーオキシジイソプロピルベンゼン（Herculesから市販）；
硫黄：加硫剤；
Sulfasan DTDM：４，４’−ジチオジモルホリン（FLEXSYS Americaから市販）；および
Vulkacit（登録商標）チウラム／Ｃ：テトラメチルチウラムジスルフィド加硫剤（Bayer Inc.から市販）
【００３７】
【実施例】
実施例１〜４
以下の製造方法を、実施例１〜４のそれぞれに用いた。実施例１〜４で使用されるポリマー組成物を、表１に示す。
当業者には明らかなように、実施例１および３のポリマー組成物は、特定の添加剤を含有しなかった。したがって、実施例１および３は、比較のためだけに挙げられ、本発明の範囲外である。さらに当業者には明らかなように、実施例１および２は、パーオキシド硬化剤を使用して誘導される加硫物に関し、実施例３および４は、硫黄供与体硬化剤を使用して誘導される加硫物に関する。
【００３８】
ポリマー組成物の成分を、一般的な技術を使用してバンバリーミキサーで混合した。ポリマー組成物を、１７０℃で、実施例１〜４のそれぞれにおいて１５、１２、８および８分間加硫した。
【００３９】
加硫物の破断点伸びを、ＡＳＴＭ  Ｄ４１２−８０に従って決定した。硬度特性を、ＡＳＴＭ−Ｄ２２４０−８１に従って、タイプＡショアージュロメーターを使用して決定した。実施例１および２の加硫物の性質を表２に示し、実施例３および４の加硫物の性質を表３に示す。
【００４０】
表２および３に示された加硫物の性質は、実施例１および３の加硫物（特定の添加物を使用しない）とそれぞれ比較して、実施例２および４の加硫物（特定の添加物を使用）の耐熱空気老化性が優れていることを明らかに示す。このことは、加硫物の一般的な用途の多くで、実際にかなり有利であることを意味する。
【００４１】
実施例５〜８
実施例１〜４で用いた方法を、表４に示されたポリマー組成物を使用して、これらの実施例で繰り返した。ポリマー組成物を、１７０℃で、実施例５〜８のそれぞれにおいて１８、１８、２５および２６分間加硫した。
当業者には明らかなように、実施例５および７のポリマー組成物は、特定の添加剤を含有しなかった。したがって、実施例５および７は、比較のためだけに挙げられ、本発明の範囲外である。さらに当業者には明らかなように、実施例５および６は、ＥＰコポリマーから誘導される加硫物に関し、実施例７および８は、ＥＰＤＭターポリマーから誘導される加硫物に関する。
【００４２】
加硫物のさまざまな物理的性質を、実施例１〜４に記載のように決定した。これらの性質を実施例５および６については表４に示し、実施例７および８については表５を示す。
表５および６に示された加硫物の性質は、実施例５および７の加硫物（特定の添加物を使用しない）とそれぞれ比較して、実施例６および８の加硫物（特定の添加物を使用）の耐熱空気老化性が優れていることを明らかに示す。このことは、加硫物の一般的な用途の多くで、実際にかなり有利であることを意味する。
【００４３】
実施例９〜１２
実施例１〜４で用いた方法を、表７に示されたポリマー組成物を使用して、これらの実施例で繰り返した。ポリマー組成物を、１８０℃で、実施例９〜１２のそれぞれにおいて１２、１２、１３および１３分間加硫した。
当業者には明らかなように、実施例９および１１のポリマー組成物は、特定の添加剤を含有しなかった。したがって、実施例９よび１１は、比較のためだけに挙げられ、本発明の範囲外である。さらに当業者には明らかなように、実施例９および１０は、水素化ニトリルブタジエンポリマーから誘導される加硫物に関し、実施例１１および１２は、水素化アクリロニトリル／ブタジエン／不飽和カルボン酸エステルターポリマーから誘導される加硫物に関する。
【００４４】
加硫物のさまざまな物理的性質を、実施例１〜４に記載のように決定した。これらの性質を実施例９および１０については表８に示し、実施例１１および１２については表９を示す。
表８および９に示された加硫物の性質は、実施例９および１１の加硫物（特定の添加物を使用しない）とそれぞれ比較して、実施例１０および１２の加硫物（特定の添加物を使用）の耐熱空気老化性が優れていることを明らかに示す。このことは、加硫物の一般的な用途の多くで、実際にかなり有利であることを意味する。
【００４５】
実施例１３〜１９
実施例１〜４で用いた方法を、表１０に示されたポリマー組成物を使用して、これらの実施例で繰り返した。
当業者には明らかなように、実施例１９のポリマー組成物は、特定の添加剤を含有しなかった。したがって、実施例１９は、比較のためだけに挙げられ、本発明の範囲外である。
加硫物のさまざまな物理的性質を、実施例１〜４に記載のように決定した。これらの性質を表１１および１２に示し、かつ図１にも示す。
表１１および１２に示された加硫物の性質は、実施例１９の加硫物（特定の添加物を使用しない）と比較して、実施例１３〜１８の加硫物（特定の添加物を使用）の耐熱空気老化性が優れていることを明らかに示す。図１は、試験条件下で１００％の破断点伸びに達するまでに老化加硫物に必要とされる時間がかなり相対的に向上していることを示す。
【００４６】
さらに、これらの結果は、特定の添加剤に加えて付加物としてポリカルボジイミドを使用することによる相乗的な利点を示す。この点に関して、実施例１３の性質と実施例１４および１５の性質との比較、より長い老化時間での実施例１６の性質と実施例１７と１８の性質との比較を参照できる。このことは、加硫物の一般的な用途の多くで、実際にかなり有利であることを意味する。
【００４７】
実施例２０〜２１
実施例１〜４で用いた方法を、表１３に示されたポリマー組成物を使用して、これらの実施例で繰り返した。ポリマー組成物を、１８０℃で、実施例それぞれにおいて１７分間加硫した。
当業者には明らかなように、実施例２０のポリマー組成物は、特定の添加剤を含有しなかった。したがって、実施例２０は、比較のためだけに挙げられ、本発明の範囲外である。さらに当業者には明らかなように、実施例２０および２１は、エチレン酢酸ビニルコポリマーから誘導される加硫物に関する。
加硫物のさまざまな物理的性質を、実施例１〜４に記載のように決定した。これらの性質を表１４に示す。
表１４に示された加硫物の性質は、実施例２０の加硫物（特定の添加物を使用しない）を比較して、実施例２１の加硫物（特定の添加物を使用）の耐熱空気老化性が優れていることを明らかに示す。このことは、加硫物の一般的な用途の多くで、実際にかなり有利であることを意味する。
【００４８】
【表１】
0004767398.tif 000002
【００４９】
【表２】
0004767398.tif 000003
【００５０】
【表３】
0004767398.tif 000004
【００５１】
【表４】
0004767398.tif 000005
【００５２】
【表５】
0004767398.tif 000006
【００５３】
【表６】
0004767398.tif 000007
【００５４】
【表７】
0004767398.tif 000008
*水素化アクリロニトリル／ブタジエン／不飽和カルボン酸エステルターポリマー
【００５５】
【表８】
0004767398.tif 000009
【００５６】
【表９】
0004767398.tif 000010
【００５７】
【表１０】
0004767398.tif 000011
【００５８】
【表１１】
0004767398.tif 000012
【００５９】
【表１２】
0004767398.tif 000013
【００６０】
【表１３】
0004767398.tif 000014
【００６１】
【表１４】
0004767398.tif 000015
【００６２】
本発明の好ましい態様は、以下のとおりである：
Ａ．さらにポリカルボジイミドを含んでなる請求項１に記載のポリマー組成物。
Ｂ．さらに充填剤を含んでなる請求項１または前項Ａに記載のポリマー組成物。
Ｃ．充填剤が、カーボンブラック、クレー、二酸化チタン、シリカ充填剤、タルクおよびそれらの混合物からなる群から選択される前項Ｂに記載のポリマー組成物。
Ｄ．ポリマーがエラストマーである請求項１または前項Ａ〜Ｃのいずれかに記載のポリマー組成物。
Ｅ．エラストマーが、エチレン／プロピレンコポリマー、エチレン／プロピレン／非共役ジエンターポリマー、エチレン／酢酸ビニルコポリマー、不飽和ニトリル／共役ジエンコポリマー、水素化不飽和ニトリル／共役ジエンコポリマー、不飽和ニトリル／共役ジエン／エチレン性不飽和モノマーターポリマー、水素化不飽和ニトリル／共役ジエン／エチレン性不飽和モノマーターポリマー、スチレン／共役ジエンコポリマー、水素化スチレン／共役ジエンコポリマー、ポリイソプレン、天然ゴム、ポリブタジエンおよびそれらの混合物からなる群から選択される前項Ｄに記載のポリマー組成物。
Ｆ．塩が、炭酸カリウム、炭酸ナトリウム、Ｃ1〜Ｃ50−モノ、ジまたはポリカルボン酸のナトリウムまたはカリウム塩、リン酸ナトリウム、リン酸カリウムおよびそれらの混合物からなる群から選択される請求項１または前項Ａ〜Ｅのいずれかに記載のポリマー組成物。
Ｇ．塩が、炭酸ナトリウム、ステアリン酸ナトリウムおよびそれらの混合物からなる群から選択される請求項１または前項Ａ〜Ｅのいずれかに記載のポリマー組成物。
Ｈ．塩が、０．５〜５０重量部の量で存在する請求項１または前項Ａ〜Ｇのいずれかに記載のポリマー組成物。
Ｉ．塩が、１〜２０重量部の量で存在する請求項１または前項Ａ〜Ｇのいずれかに記載のポリマー組成物。
Ｊ．さらに加硫系を含んでなる請求項１または前項Ａ〜Ｉのいずれかに記載のポリマー組成物。
Ｋ．加硫系が、硫黄、硫黄供与体硬化剤およびパーオキシド化合物からなる群から選択される前項Ｊに記載のポリマー組成物。
Ｌ．さらに加硫系を含んでなる請求項２に記載の方法。
Ｍ．加硫系が、硫黄、硫黄供与体硬化剤およびパーオキシド化合物からなる群から選択される前項Ｌに記載の方法。
Ｎ．ポリマー組成物が、さらにポリカルボジミドを含んでなる請求項３に記載の方法。
Ｏ．ポリマー組成物が、さらに充填剤を含んでなる請求項３または前項Ｎに記載の方法。
Ｐ．充填剤が、カーボンブラック、クレー、二酸化チタン、シリカ充填剤、タルクおよびそれらの混合物からなる群から選択される前項Ｏに記載の方法。
Ｑ．ポリマーがエラストマーである請求項３または前項Ｎ〜Ｐのいずれかに記載の方法。
Ｒ．エラストマーが、エチレン／プロピレンコポリマー、エチレン／プロピレン／非共役ジエンターポリマー、エチレン／酢酸ビニルコポリマー、不飽和ニトリル／共役ジエンコポリマー、水素化不飽和ニトリル／共役ジエンコポリマー、不飽和ニトリル／共役ジエン／エチレン性不飽和モノマーターポリマー、水素化不飽和ニトリル／共役ジエン／エチレン性不飽和モノマーターポリマー、スチレン／共役ジエンコポリマー、水素化スチレン／共役ジエンコポリマー、ポリイソプレン、天然ゴム、ポリブタジエンおよびそれらの混合物からなる群から選択される前項Ｑに記載の方法。
Ｓ．塩が、炭酸カリウム、炭酸ナトリウム、Ｃ1〜Ｃ50−モノ、ジまたはポリカルボン酸のナトリウムまたはカリウム塩、リン酸ナトリウム、リン酸カリウムおよびそれらの混合物からなる群から選択される請求項３または前項Ｎ〜Ｒのいずれかに記載の方法。
Ｔ．塩が、炭酸ナトリウム、ステアリン酸ナトリウムおよびそれらの混合物からなる群から選択される請求項３または前項Ｎ〜Ｒのいずれかに記載の方法。
Ｕ．塩が、０．５〜５０重量部の量で存在する請求項３または前項Ｎ〜Ｔのいずれかに記載の方法。
Ｖ．塩が、１〜２０重量部の量で存在する請求項３または前項Ｎ〜Ｔのいずれかに記載の方法。
Ｗ．ポリマー組成物が、さらに加硫系を含んでなる請求項３または前項Ｎ〜Ｖのいずれかに記載の方法。
Ｘ．加硫系が、硫黄、硫黄供与体硬化剤およびパーオキシド化合物からなる群から選択される前項Ｗに記載の方法。
【図面の簡単な説明】
【図１】  本発明のポリマー加硫物と従来のポリマー加硫物の耐熱空気老化性を比較したグラフである。
【図１】
0004767398.tif 000016